Patent RU-2151063-C1 (RU)
Inventor: KOZLOV S N
IPC: D04H1/58
Filed: 1999-07-09
Granted: 2000-06-20
Abstract: Изобретение относится к легкой промышленности, в частности к производству декоративных текстильных слоистых материалов, предназначенных для отделки галантерейных изделий, колясок, мебели, а также для внутренней отделки помещений и т.п. Декоративный слоистый материал содержит текстильную основу поверхностной плотностью 100-320 г/м 2 , состоящую из льняных волокон или смеси льняных, хлопковых, вискозных волокон в соотношении 10-50:35-20:55-30, или льняных, вискозных и полиэфирных волокон в соотношении 10-50:50-30:40-20, или льняных и полиэфирных волокон в соотношении 10-50:90-50, или льняных, полиэфирных, хлопковых волокон в соотношении 10-50:40-20:50-30, или льняных и вискозных волокон в соотношении 10-50:90-50, или льняных и хлопковых волокон в соотношении 10-50:90-50, или льняных, шерстяных и полиэфирных волокон в соотношении 10-50:50-30:40-20, или льняных, вискозных и полипропиленовых волокон в соотношении 10-50:70-45:20-5, и полимерный слой из композиции следующего состава, мас.ч: вододисперсионное полимерное связующее 100; смесь наполнителей каолин: литопон:МКЦ=3:1:1 95-145; крахмал 20-45; казеин 3,5-6,0; или натрийкарбоксиметилцеллюлоза 5-8; парфюмерное масло 15-20; неионогенное ПАВ:OП-10 или сульфосид 1,0-1,5; или метоупон 1,0-1,5; натрий карбонат 0,5-1,0; вода 300-450, нанесенный на одну из сторон текстильной основы, при этом привес покрытия составляет 20-110 г/м 2 . Способ получения материала состоит в том, что на одну из сторон текстильной основы, выполненной как указано выше, наносят один, два или три полимерных слоя из композиции, имеющей вышеприведенный состав. Представлены также три варианта декоративного слоистого материала и способа его получения. Согласно вариантам материал содержит одну и ту же текстильную основу, но различный полимерный слой. Согласно одному из вариантов полимерный слой содержит, мас.ч.: вододисперсионное полимерное связующее 100; крахмал 100-120; смесь наполнителей каолин: литопон: МКЦ= 3:1:1 150-170; оксид цинка 15-30; натрий хлорид 6-8; вода 680-740, нанесенный на одну из сторон текстильной основы, при этом привес покрытия составляет 20-110 г/м 2 . В другом варианте материал содержит полимерный слой из композиции, имеющей состав, мас.ч.: вододисперсионное полимерное связующее 100; смесь наполнителей каолин:литопон:МКЦ=9:1:1 88-110; загустители: гипан 3-8 или натрийкарбоксиметилцеллюлоза 3-8; вода 185-205, нанесенный на одну из сторон текстильной основы, при этом привес покрытия составляет 20-110 г/м 2 . В представленном еще одном варианте материал содержит полимерный слой из композиции следующего состава, мас.ч.: нитрат целлюлозы 100; касторовое масло 100-120; смесь наполнителей каолин:литопон: МКЦ= 1:5:1 70-105; растворители: этилацетат 175-190; этиловый спирт 150-170; бутилацетат 15-20; рекуперат РНМ 180-220, нанесенный на одну из сторон текстильной основы, при этом привес покрытия составляет 20-110 г/м 2 . Способы же получения материала для каждого из вариантов аналогичны вышеприведенному и отличаются использованием для каждого из вариантов соответствующего состава полимерного слоя. Полученный согласно изобретению декоративный слоистый материал обладает при сохранении гигиеничности грибостойкостью без введения специальных фунгицидов, высокой прочностью связи между полимерным покрытием и основой материала, а также между материалом и обрабатываемой поверхностью. 8 с.п. ф-лы, 4 табл.